(57)【要約】本発明は、電荷発生材料および媒体を含み、前記電荷発生材料が、電磁スペクトルの近赤外領域および可視領域の両方において放射線を吸収する、インク組成物を提供する。また、バインダー樹脂および前記電荷発生材料を含む電子写真トーナー組成物も提供される。それらの組成物は、例えば、セキュリティマーキングに有用であり、該組成物は物品もしくは基材に印刷される。物品もしくは基材の真正を証明する方法も提供され、それは電荷発生材料により赤外線の吸収を検出することを含む。【特許請求の範囲】
【請求項１】
電荷発生材料および媒体を含み、前記電荷発生材料が、電磁スペクトルの近赤外領域および可視領域のそれぞれにおいて吸収極大を有する、インク組成物。
【請求項２】
前記電荷発生材料が、７００ｎｍよりも大きい波長で吸収極大を、ならびに４００ｎｍ〜７００ｎｍで吸収極大を有する、請求項１に記載のインク組成物。
【請求項３】
前記電荷発生材料が、７００〜１５００ｎｍ、好ましくは７００〜１０００ｎｍの領域で吸収極大を有する、請求項２に記載のインク組成物。
【請求項４】
前記電荷発生材料が、５００〜７００ｎｍ、好ましくは６００〜７００ｎｍの領域で吸収極大を有する、請求項２もしくは３に記載のインク組成物。
【請求項５】
２つの吸収極大が、少なくとも５０ｎｍ、好ましくは少なくとも８０ｎｍ、より好ましくは少なくとも１００ｎｍ離れている、請求項２〜４のいずれか１つに記載のインク組成物。
【請求項６】
可視領域における吸収強度が、近赤外領域における吸収強度の２０〜５００％、好ましくは３０〜２００％、もっとも好ましくは５０〜１００％、特に８０〜９０％である、請求項１〜５のいずれか１つに記載のインク組成物。
【請求項７】
近赤外範囲におけるピークが、ベースラインから判断したその高さの８０％で、１５０ｎｍ以下、好ましくは１００ｎｍ以下のバンド幅である、請求項１〜６のいずれか１つに記載のインク組成物。
【請求項８】
前記電荷発生材料が、インクの唯一の着色剤である、請求項１〜７のいずれか１つに記載のインク組成物。
【請求項９】
前記電荷発生材料が、同じ、類似もしくは異なる色の１つ以上の追加着色剤とともに用いられる、請求項１〜７のいずれか１つに記載のインク組成物。
【請求項１０】
２つ以上の異なる電荷発生材料の混合物を含む、請求項１〜７のいずれか１つもしくは請求項９に記載のインク組成物。
【請求項１１】
前記電荷発生材料が、下記クラスの場合によっては置換されていてもよい化合物から選ばれる、請求項１〜１０のいずれか１つに記載のインク組成物：フタロシアニン類およびそれらの金属錯体、ナフタロシアニン類およびそれらの金属錯体、シアニン類もしくはポリメチン類、スクアリリウム類、クロコニウム類、イミニウム類、ジイミニウム類、ピリリウム類、キノン類、アゾ染料およびそれらの金属錯体。
【請求項１２】
前記電荷発生材料が、下記式（１）のフタロシアニンである、請求項１１に記載のインク組成物：
【化１】
2005507453.tif 000007
（式中、Mは、水素、金属、金属水酸化物、金属酸化物もしくはアルコキシド、フルオリド、クロライド、ブロマイドもしくはイオダイドなどの金属ハライドを表し、kは、Mの原子価半分の逆数である）。
【請求項１３】
周辺炭素原子１〜１６が、置換されていない、請求項１２に記載のインク組成物。
【請求項１４】
Mが、H、GaOH、Ga（アルコキシド）、TiOおよびVOから選ばれる、請求項１２もしくは１３に記載のインク組成物。
【請求項１５】
前記フタロシアニン類が、無金属（M=H、k=２）フタロシアニンのポリモルフ型X形、チタニロキシフタロシアニン（M=TiO、k=1)のポリモルフ型Y形およびフェーズI＆II形、バナディロキシフタロシアニン（M=VO、k=1)のポリモルフフェーズII形、ならびにヒドロキシガリウムフタロシアニン（M=GaOH、k=1)およびメトキシガリウムフタロシアニン（M=GaOMe、k=1)のポリモルフフェーズV形から選ばれる、請求項１４に記載のインク組成物。
【請求項１６】
前記電荷発生材料が、媒体に不溶性である、請求項１〜１５のいずれか１つに記載のインク組成物。
【請求項１７】
バインダー樹脂および電荷発生材料を含み、前記電荷発生材料が電磁スペクトルの近赤外領域および可視領域の両方において放射線を吸収する、電子写真プロセスに用いるトーナー組成物。
【請求項１８】
セキュリティ用途における、請求項１〜１７のいずれか１つに記載の組成物の使用。
【請求項１９】
組成物が、印刷方法により物品もしくは基材に適用される、請求項１８に記載の組成物の使用。
【請求項２０】
前記印刷方法が、オフセット、グラビア、インクジェット、凹版、電子写真から選ばれる、請求項１９に記載の組成物の使用。
【請求項２１】
セキュリティ用途における電磁スペクトルの近赤外領域および可視領域の両方において放射線を吸収する、電荷発生材料の使用。
【請求項２２】
請求項１〜１７のいずれか１つに記載の組成物でマークされた物品もしくは基材の真正を証明する方法であって、赤外線の特徴的な吸収をそのマークにより検出することを含む方法。
【請求項２３】
さらに特徴的吸収を可視範囲における放射線吸収と比較することを含む、請求項２２に記載の方法。
【請求項２４】
近赤外範囲における吸収ピークの高さが、可視範囲における吸収ピークの高さと比較される、請求項２３に記載の方法。
【発明の詳細な説明】
【０００１】
発明の分野
本発明は、電荷発生材料およびそれを含む組成物、例えば、印刷および電子複写に用いるインクおよびトーナー、特にセキュリティマーキングもしくはラベリングに用いる、一連の基材および物品にそのような材料および組成物を用いる印刷プロセス、ならびにそのような材料および組成物の、例えば、セキュリティ用途における、使用に関する。そのような材料および組成物は、典型的に偽造および詐欺の検出のためのセキュリティ印刷用途で用いられる。
【０００２】
関連背景技術
可視光をほとんど吸収しないが赤外吸収剤であるセキュリティマーカーとして働く物質を含むインクは、既知である。これらのマーカー物質を、そのようなインクで印刷された物質を簡単にチェックできるようにし、その真正を評価するために、インクに含ませてもよい。前者は、もし偽造品が出回るなら、特にもし使用者の安全が脅かされるなら、例えば、医薬品もしくはブレーキライニングなどの安全装置の場合であるが、重要である。いずれの場合も、認証された供給者の評判および事業は、もし偽造品が出回るなら脅かされることになり、予防策が必要となる。
【０００３】
いくつかの物質はインクの追加成分となり、そのコストを増すが、それでもなお不利を免れないものがある。一般に、それらの物質は、可視範囲で若干の吸収を示すが、その吸収は、波長移動もしくは艶消効果（dulling effect）からのインクの受諾できない変色なしで用いることができる濃度を制限する。このため、そのようなインクが可視範囲外で示すことができる特徴的な吸収の大きさが制限される。もしインクが青もしくは緑の着色剤を含むなら問題は増大し得るが、それはそのような着色剤の吸収バンドが赤外領域まで延び、マーカー物質の吸収を少なくとも一部覆ってしまう可能性があるからである。
【０００４】
我々は、有効な着色剤となるに足りる、電磁スペクトルの赤外範囲における強い吸収ピークおよび可視領域における有意な吸収の両方を有する電荷発生材料を用いることにより、そのような難題が克服されることを発見した。本明細書で用いられる電荷発生材料という語を、可視領域において電磁放射線を吸収することができて陽イオン-電子ペアを発生する材料と定義づける。そのような材料は、典型的に電子複写プロセスに用途を有して電子複写機における受光装置ドラムに電荷を発生し得るが、本発明においては、これらの材料が電荷を発生する能力ゆえに用いられているのではないことを理解されたい。その代わりに、電磁スペクトルの近赤外領域および可視領域の両方で吸収を有するそのような材料が、例えば、セキュリティマーキングのためにインクにおいて、有用であることが発見された。
【０００５】
発明の概要
本発明の第一側面によれば、電荷発生材料および媒体を含み、前記電荷発生材料が、電磁スペクトルの近赤外領域および可視領域の両方において放射線を吸収する、インク組成物が提供される。
【０００６】
電荷発生材料は、好ましくは２つの吸収極大もしくはピークを有する：ひとつは電磁スペクトルの近赤外領域に、もうひとつは可視領域に。好ましくは、電荷発生材料は、７００ｎｍよりも大きい波長で、より好ましくは７００〜１５００ｎｍ、もっとも好ましくは７００〜１０００ｎｍの領域で吸収極大を、ならびに４００ｎｍ〜７００ｎｍ、より好ましくは５００〜７００ｎｍ、もっとも好ましくは６００〜７００ｎｍの領域で吸収極大を有する。２つの吸収がまったく離れていること、好ましくは分離が少なくとも５０ｎｍ、より好ましくは少なくとも８０ｎｍ、もっとも好ましくは少なくとも１００ｎｍであることが望ましい。
【０００７】
好ましくは、近赤外範囲における吸収ピークの高さは、可視範囲における吸収ピークに対して固定比率を有する。このことは、本材料がセキュリティ用途に用いられるとき認証プロセスを助ける。
【０００８】
可視領域における吸収強度（すなわち、ピーク下で面積により決定されるような）は、好ましくは近赤外領域における吸収強度の２０〜５００％、より好ましくは３０〜２００％、もっとも好ましくは５０〜１００％、特に８０〜９５％である。
【０００９】
赤外範囲におけるピークは、好ましくは鋭い；ベースラインから判断したその高さの８０％で、好ましくは１５０ｎｍ以下、より好ましくは１００ｎｍ以下のバンド幅である。
電荷発生材料が安定しており、十分に耐光堅牢性であることも好ましい。そのような電荷発生材料の使用量は、好ましくは全組成物の１０重量％以下であり、赤外範囲で非常に検出しやすいピークを生じる。その恩恵は、電荷発生材料が緑、特に青の着色剤である場合に特に当てはまる。
【００１０】
電荷発生材料は、対応する色のインクの唯一の着色剤であってもよい。あるいは、電荷発生材料を、同じ、類似もしくは異なる色の１つ以上の着色剤とともに用いてもよい；例えば、青い電荷発生材料を、染料もしくは顔料などの別の青い着色剤とともに用いることもできるし、あるいは青い電荷発生材料を用いて緑もしくは褐色のインクを作ることもできるが、それらのインクはそれぞれ黄色もしくはマゼンタ着色剤をさらに含む。電荷発生材料を、着色剤の混合物に、あるいは染料および／または顔料のシェードを調整もしくは最適化するために用いることもできる。本発明による２つ以上の異なる電荷発生材料の混合物を用いてもよい。
【００１１】
本発明の電荷発生材料は、セキュリティマーカーとして働き、単色および／または多色印刷に用いてもよい。
電荷発生材料は、好ましくは下記クラスの化合物から選ばれる：フタロシアニン類およびそれらの金属錯体、ナフタロシアニン類およびそれらの金属錯体、シアニン類もしくはポリメチン類、スクアリリウム類、クロコニウム類、イミニウム類、ジイミニウム類、ピリリウム類、キノン類、アゾ染料およびそれらの金属錯体。電荷発生材料のそれぞれは、場合によっては置換されていてもよい。
【００１２】
好ましくは、電荷発生材料は、フタロシアニンであり、下記式（１）に示されるような化合物から選ばれる：
【００１３】
【化１】
2005507453.tif 000002
【００１４】
（式中、Mは、水素、金属、金属水酸化物、金属酸化物もしくはアルコキシド、フルオリド、クロライド、ブロマイドもしくはイオダイドなどの金属ハライドを表し、kは、Mの原子価半分の逆数である）。
【００１５】
フタロシアニンの好ましい亜族において、式１における周辺炭素原子１〜１６は、置換されていない、すなわち、水素に結合されている。好ましくは、Mは、H、GaOH、Ga（アルコキシド）、TiOおよびVOから選ばれる。MがGa（アルコキシド）のとき、アルコキシドは、好ましくは直鎖もしくは枝分れ鎖C1-6アルコキシド、より好ましくはOCH3である。多くのそのようなフタロシアニン化合物は、結晶格子内での分子会合から生じる、いくつかの異なる結晶形もしくはポリモルフで存在する。これらの化合物の特性は、このポリモルフイズムにより影響を受ける；例えば、感光性およびポリモルフの形などの電気特性の間に相関関係があることが既知である。本発明における利点である高感光性フタロシアニンは、その結晶構造において共通の分子オーバーラップパターンを示す。この結果は、吸収スペクトルであり、モノマースペクトルのピークから大きくシフトされた２つのピークを示す；１つは赤シフトされ、もう１つは青シフトされている。特に好ましいフタロシアニンは、US 3,357,989およびSharp and LandonによるJ. Phys. Chem., (1968), 72 (9), pp. 3230-3235に記載されるような、無金属（M=H、k=２）フタロシアニンのポリモルフ型X形、Dalmon等によるJ. Imaging Science & Technology, 1996, 40 (3), p. 249-253およびOka and OkadaによるJ. Imaging Science & Technology, 1993, 37 (6), pp. 607-609に記載されるような、チタニロキシフタロシアニン（M=TiO、k=1)のポリモルフ型Y形およびフェーズI＆II形、バナディロキシフタロシアニン（M=VO、k=1)のポリモルフフェーズII形、ならびにヒドロキシガリウムフタロシアニン（M=GaOH、k=1)およびメトキシガリウムフタロシアニン（M=GaOMe、k=1)のポリモルフフェーズV形である。
【００１６】
本発明における媒体は、液状媒体もしくは低融点の固体媒体でもよく、場合によっては１つ以上の添加剤を含んでもよい。媒体が液体の場合、好ましい媒体には、水、水と有機溶媒との混合物、もしくは無水有機溶媒が含まれる。水と有機溶媒との混合物に存在する有機溶媒が水混和性有機溶媒もしくはそのような溶媒の混合物であることが好ましい。好ましい水混和性有機溶媒には、C1-6-アルカノール、線状アミド、ケトンおよびケトン-アルコール、水混和性エーテル、ジオール、トリオール、ジオールのモノ-C1-4-アルキルエーテル、好ましくは２〜１２の炭素原子を有するジオールのモノ-C1-4-アルキルエーテル、環状アミド、環状エステルならびにスルホキシドが含まれる。水および１つ以上の有機溶媒の混合物を含む好適な液状インク媒体の例は、US 4,963,189、US4,703,113、US4,626,284およびEP4,251,50Aに記載されている。好ましくは、電荷発生材料は、媒体に不溶性である。その材料が所望の分光特性を与える特定の形態学的形で存在する場合、もし電荷発生材料が媒体に可溶性であると、この形は典型的に溶解時に消失し得る。電荷発生材料は、懸濁液、分散液、コロイド懸濁液などとして存在してもよい。
【００１７】
水が存在しない場合、有機溶媒を、グラビアインクの標準的分類に従って、当業界で周知の下記範疇の化合物から選んでもよい：脂肪族炭化水素、芳香族炭化水素、エステル、ケトンおよびアルコール。典型的な脂肪族炭化水素溶媒には、ヘキサン、織物用スピリット、ナフサおよび当業界で周知のミネラルスピリット；芳香族炭化水素溶媒は、典型的にトルエンもしくはキシレンを含む；エステルは、典型的にエチルアセテート、イソプロピルアセテート、n-プロピルアセテートおよびブチルアセテートである；ケトンは、典型的にアセトンおよびメチルエチルケトンである；アルコールは、メタノール、エタノール、プロパン-1-オール、プロパン-2-オールおよびブタノールから選ばれ、特にエタノールもしくはプロパン-2-オールから選ばれる。これらの範疇の溶媒のブレンドも用いてもよい。
【００１８】
媒体が低融点固体である場合、それを、２００℃未満、好ましくは１５０℃未満、より好ましくは１００℃未満、もっとも好ましくは５０℃未満の融点もしくはＴgを有する固体から選んでもよい。そのような媒体には、通常周囲温度で固体もしくは半固体である化合物が含まれる。典型的な化合物には、ワックス、ポリマー、アルカン、アルコールおよびジオールが含まれる。
【００１９】
媒体は、印刷されたインクフィルムに付着性および抵抗性を与えるために、また基材表面に薬剤（特に顔料材料）を固定するために、樹脂も含んでもよい。そのような樹脂は、ポリマーであり、フィルム形成剤でも非フィルム形成剤でもよい。樹脂を、限定はされないが、下記クラスの化合物から選んでもよい：アクリル、アルキド、セルロース、塩素化ゴム、エポキシ、ニトロセルロース、フェノール、ポリアミド、ポリエステル、ポリケトン、ポリスチレン、ポリウレタン、ロジン系、サラン、セラックおよびビニル、ならびにそのような樹脂とアマニ油もしくはキリ油との反応生成物。場合によっては、媒体は、フィルム形成を可能にするために可塑剤を含んでもよい。典型的には、可塑剤は、主樹脂と相溶性である、非揮発性、低モル質量化合物から選ばれる。場合によっては、１つ以上の添加剤を存在させて、有利な方法で、例えば、安定性を長引かせる、あるいは基材と接触しているときに分散液の性能を最適化するなど、組成物の特性を改変してもよい。そのような添加剤は、下記種類の１つ以上を含んでもよい：表面張力を改変するための界面活性剤；システムを離解し、過剰の湿分損失を防ぐためのヒドロトロープ剤；過剰の湿分損失を防ぐための共溶媒、例えば、Shell Chemicalsから市販されているInk Solvent 27/29などのインク溶媒；組成物の最適ｐＨを達成するための酸もしくはアルカリ；組成物の最適ｐＨ範囲を維持するための緩衝剤；粘度調整剤として働くポリマー；分散液における結晶化を防ぐための結晶毒剤；分散安定性のための会合増粘剤；分散液が有限貯蔵寿命を有することが期待される場合の殺生剤；浸透溶媒；酸化によりインクフィルムの乾燥を助けるための金属乾燥剤、典型的には、リノレン酸、ナフテン酸およびオクタン酸などの有機酸で形成されたコバルト、マンガンならびに他の金属の石鹸；ポリエチレン、Fischer Tropsch、Teflon（登録商標）もしくは植物ワックスなどのワックス；アマニ油などの油；二酸化チタンもしくは二酸化亜鉛などの印刷されたインクの最終シェードを最適化するための白色顔料；透明白色顔料もしくは水和アルミナ、炭酸マグネシウム、炭酸カルシウム、沈殿硫酸バリウム、タルクおよびクレーなどの体質顔料；オイゲノールおよびイオノールなどの早期酸化に対する安定性を授ける酸化防止剤。
【００２０】
特定の実施態様において、本組成物を、一定量の本発明による電荷発生材料を液状媒体に添加し（分散させることが既知である）、ついで単位体積ごとに既知重量の均質分散液が得られるまでの時間攪拌し、ついでこの分散液の安定性を維持し、特性を改善するために必要な添加剤を添加することにより、調製してもよい。さらに別の特定の実施態様において、電荷発生材料が非自分散顔料である場合、非イオン、陰イオンもしくは陽イオンでもよい適正量の分散剤を添加することが必要であり、このことは通常顔料混練の間になされるであろうが、追加の分散剤を安定性のために最終組成物に添加してもよい。
【００２１】
別の側面によれば、本発明は、バインダー樹脂および電荷発生材料を含み、前記電荷発生材料が電磁スペクトルの近赤外領域および可視領域の両方において放射線を吸収する、電子写真プロセスに用いるトーナー組成物を提供する。電荷発生材料に関連して前述された好ましい特徴は、等しくトーナーに適用できる。トーナーは、従来の方法で製造されたトーナーであってもよく、それにおいて電荷発生材料はバインダー樹脂に分散性であり、これらおよび下記の他の成分も配合され、ともに混練される。結果として得た混合物を冷却および微粉砕した後、粒子は分類される。あるいは、トーナーは、化学的に製造されたトーナーであってもよい。
【００２２】
トーナーのバインダー樹脂は、１つ以上のポリマーを含んでもよく、異なる分子量のポリマーがトーナーの分子量分布およびメルトレオロジー性を制御するために用いられる場合、ポリマーの混合物が好適である。好適なポリマーの例は、スチレン-アクリレートコポリマー、スチレン-ブタジエンコポリマー、ポリエステルおよび炭化水素樹脂である。
【００２３】
電荷発生材料は、対応する色のトーナーの唯一の着色剤であってもよい。あるいは、電荷発生材料を、同じ、類似もしくは異なる色の１つ以上の着色剤とともに用いてもよい；例えば、青い電荷発生材料を、染料もしくは顔料などの別の青い着色剤とともに用いることもできるし、あるいは青い電荷発生材料を用いて緑もしくは褐色のトーナーを作ることもできるが、それらのトーナーはそれぞれ黄色もしくはマゼンタ着色剤をさらに含む。電荷発生材料を、着色剤の混合物に、あるいは染料および／または顔料のシェードを調整もしくは最適化するために用いることもできる。２つ以上の異なる電荷発生材料の混合物をトーナーに用いてもよい。
【００２４】
トーナーは、電荷の取込を強化するための電荷制御剤、および融合ローラーからの剥離を助けるための剥離剤、例えば、ワックス、を組み込んでもよい。好適な電荷制御剤には、Zn、Al、FeもしくはCrの錯体などの金属錯体、およびフェノールポリマーなどの高分子材料が含まれる。好適なワックスには、パラフィン、ポリエチレンもしくはポリプロピレンワックスなどの炭化水素ワックス、Fischer-Tropschワックスなどの一酸化炭素および水素から誘導されたワックス、カルナバワックスなどの天然産ワックス、およびエステルもしくはアミドワックスなどの合成ワックスが含まれる。トーナーは、流動性、電荷性能もしくは移行性を制御するために、シリカ、チタニア、アルミナもしくは高分子粒子などの表面添加剤も含んでもよい。
【００２５】
本発明は、電荷発生材料もしくは前述のような電荷発生材料を含む組成物のセキュリティ用途における、例えば、特に組成物が種々の方法により物品もしくは基材に適用される場合の、セキュリティマーカーとしての使用も含む。基材の例は、一般にラッグペーパー、好ましくは紙幣級ペーパー、プラスチックコーティッドもしくはラミネーティッドペーパーなどの紙、およびクレジットカード級PVCもしくはプラスチックペーパー、例えば、不織プラスチックペーパー、などのプラスチックである。物品の例には、文書、包装、もしくは銀行券、銀行券糸、通貨、トラベラーズチェック、証書、証明書、切手、宝くじ券、所有権文書、パスポート、身分証明書、クレジットカード、チャージカード、アクセスカード、スマートカード、ブランド認証ラベルおよびタグ、ならびにタンパープルーフラベルなどの印刷マークを有する商品が含まれる。
【００２６】
本発明のさらなる特徴によれば、物品もしくは基材の真正を証明する方法が提供され、それにより物品もしくは基材は、本発明による組成物でマークされ、マークによる赤外線の特徴的な吸収が、例えば、標準的分光方法により検出され、場合によっては可視範囲における放射線吸収のピークの強度と比較される。組成物を、例えば、組成物を物品もしくは基材上に印刷することにより、適用してもよい。印刷方法は、好ましくは下記から選ばれる：オフセット、リトグラフ、グラビア、インクジェット、凹版および凸版。本発明の組成物を、マトリックスもしくはデイジーホイールプリンターインクおよび非衝撃印刷方法に用いてもよい。
【００２７】
実施例
本発明を、さらに下記実施例を参照して説明する。
１．電荷発生材料の調製
１．１  X形無金属フタロシアニン（式１、M=H、k=2)
これを調製し、米国特許番号US3,357,989およびSharp and LandonによるJ. Phys. Chem.， (1968), 72 (9), pp. 3230-3235の文献を参照してキャラクタライズした。
【００２８】
１．２  チタニロキシフタロシアニン（M=TiO、k=1)のY形およびフェーズI＆II形
これらを調製し、Fujimati等によるJ. Imaging Science & Technology, 1993, 37, 13、 Saito等によるJ. Phys. Chem., (1994), 98 (11), 2726-8およびOka等によるJpn. J. Appl. Phys., 1992, 31, 2181の文献を参照してキャラクタライズした。
【００２９】
１．３  バナディロキシフタロシアニン（M=VO、k=1)のポリモルフフェーズII形
これを調製し、Ziolo等によるJ. Chem. Soc., Dalton Trans., (1980), (11), 2300-2の文献を参照してキャラクタライズした。
【００３０】
１．４  ヒドロキシガリウムフタロシアニン（M=GaOH、k=1)のポリモルフフェーズV形
これを調製し、Dalmon等によるJ. Imaging Science & Technology, 1996, 40 (3), p. 249-253の文献を参照してキャラクタライズした。
【００３１】
１．５  メトキシガリウムフタロシアニン（M=GaOMe、k=1)
これを調製し、Dalmon等によるJ. Imaging Science & Technology, 1996, 40 (3), p. 249-253の文献を参照してキャラクタライズした。
【００３２】
２．  セキュリティ印刷
下記印刷インク組成物を、前述のようにして調製したX形無金属フタロシアニンを用いて調製した。
【００３３】
２．１  X形フタロシアニン顔料を含む凹版印刷インク配合物
【００３４】
【表１】
2005507453.tif 000003
【００３５】
２．２  X形フタロシアニン顔料を含むリトグラフ印刷インク配合物
【００３６】
【表２】
2005507453.tif 000004
【００３７】
２．３  X形フタロシアニン顔料を含む凸版インク配合物
【００３８】
【表３】
2005507453.tif 000005
【００３９】
２．４  X形フタロシアニン顔料を含むグラビアインク配合物
【００４０】
【表４】
2005507453.tif 000006
【００４１】
印刷インクを、化合物をビードミルに分散することにより調製した。グラビア組成物において、エタノール（２０％）とエチルアセテート（２０％）を分散プロセス中に添加し、残りの量を分散後に添加した。標準的工業印刷装置を用いて印刷を実施し、標準的UV-VIS-NIR分光計を用いて分析した。
【国際公開パンフレット】
2005507453.tif 000008
2005507453.tif 000009
2005507453.tif 000010
2005507453.tif 000011
2005507453.tif 000012
2005507453.tif 000013
2005507453.tif 000014
2005507453.tif 000015
2005507453.tif 000016
2005507453.tif 000017
2005507453.tif 000018
2005507453.tif 000019
【国際調査報告】
2005507453.tif 000020
2005507453.tif 000021
2005507453.tif 000022